(57)【要約】【課題】蒸れ防止性の低下を抑制しつつ、製品外面や下着が湿った感触となりにくい吸収性物品を提供する。【解決手段】上記課題は、吸収体５６と、吸収体５６の裏側を覆う液不透過性樹脂フィルム１１と、液不透過性樹脂フィルム１１の裏側を覆う外装不織布１２とを有し、液不透過性樹脂フィルム１１は厚み方向の透湿性を有するものである、吸収性物品において、液不透過性樹脂フィルム１１と外装不織布１２との間に、セルロースナノファイバー層１５が設けられている、ことを特徴とする吸収性物品により解決される。【選択図】図８
2019058549.tif 000002
【特許請求の範囲】
【請求項１】
吸収体と、吸収体の裏側を覆う液不透過性樹脂フィルムと、前記液不透過性樹脂フィルムの裏側を覆う外装不織布とを有し、
前記液不透過性樹脂フィルムは厚み方向の透湿性を有するものである、
吸収性物品において、
前記液不透過性樹脂フィルムと前記外装不織布との間に、セルロースナノファイバー層が設けられている、
ことを特徴とする吸収性物品。
【請求項２】
前記セルロースナノファイバー層は、前記液不透過性樹脂フィルムの外面上に形成されている、請求項１記載の吸収性物品。
【請求項３】
前記液不透過性樹脂フィルムは、１０〜２５ｇ／ｍ2の透湿性樹脂フィルムである、
請求項２記載の吸収性物品。
【請求項４】
展開状態で前後方向に前領域、中間領域及び後領域に三等分したとき、前記中間領域にのみ前記セルロースナノファイバー層が形成されている、
請求項１〜３のいずれか１項に記載の吸収性物品。
【請求項５】
前記セルロースナノファイバー層は、間隔を空けた多数個所に設けられている、
請求項１〜４のいずれか１項に記載の吸収性物品。
【請求項６】
前記セルロースナノファイバー層は、０．１〜５.０ｇ／ｍ2のセルロースナノファイバーからなるものである、
請求項１〜５のいずれか１項に記載の吸収性物品。
【請求項７】
前記外装不織布は撥水性不織布である、
請求項１〜６のいずれか１項に記載の吸収性物品。
【発明の詳細な説明】
【技術分野】
【０００１】
本発明は、製品外面や下着が湿った感触となりにくい吸収性物品に関するものである。
【背景技術】
【０００２】
一般的な使い捨ておむつや生理用ナプキン等の吸収性物品では、尿等の排泄液を吸収する吸収体と、吸収体の裏側を覆う液不透過性樹脂フィルムとを有しており、装着時の蒸れを防止するために液不透過性樹脂フィルムとして厚み方向の透湿性を有するものが用いられてきた（例えば特許文献１，２参照）。また、多くの吸収性物品では、製品外面を布のような肌触り及び外観とするために、液不透過性樹脂フィルムの裏側を、外装不織布により覆うことも行われてきた（例えば特許文献２参照）。
【０００３】
しかしながら、従来の吸収性物品では、蒸れ防止のために液不透過性樹脂フィルムの透湿性が高いことが災いし、吸収体が排泄液を吸収した後等に、製品外面や下着が湿気を保持し、手で触ると漏れたように勘違いすることがあった。
【０００４】
この問題は、液不透過性樹脂フィルムの透湿性を低下させれば解決するものであるが、その場合、蒸れ防止性の低下は避けることができない。
【先行技術文献】
【特許文献】
【０００５】
【特許文献１】特開２０１７−０８００２８号公報
【特許文献２】特開２０１７−１４４１７４号公報
【発明の概要】
【発明が解決しようとする課題】
【０００６】
そこで、本発明の主たる課題は、蒸れ防止性の低下を抑制しつつ、製品外面や下着が湿った感触となりにくい吸収性物品を提供することにある。
【課題を解決するための手段】
【０００７】
上記課題を解決した吸収性物品の各種態様は次のとおりである。
＜第１の態様＞
吸収体と、吸収体の裏側を覆う液不透過性樹脂フィルムと、前記液不透過性樹脂フィルムの裏側を覆う外装不織布とを有し、
前記液不透過性樹脂フィルムは厚み方向の透湿性を有するものである、
吸収性物品において、
前記液不透過性樹脂フィルムと前記外装不織布との間に、セルロースナノファイバー層が設けられている、
ことを特徴とする吸収性物品。
【０００８】
（作用効果）
セルロースナノファイバー層は、セルロースナノファイバー水溶液を対象面に塗布した後、乾燥させることにより得られる層であり、透湿性を有するものである。また、セルロースナノファイバーは表面に多数のＯＨ基を有し、高い吸湿性を有する。
よって、液不透過性樹脂フィルムと外装不織布との間にこのようなセルロースナノファイバー層を有すると、液不透過性樹脂フィルムを透過した湿気がセルロースナノファイバー層で遮断されることがないため、装着時の蒸れ防止性は低下しにくい。それでいて、セルロースナノファイバーの高い吸湿性により、製品外面を構成する外装不織布や下着よりもセルロースナノファイバー層に湿気が保持されるようになるため、製品外面や下着が湿った感触となりにくい。
【０００９】
＜第２の態様＞
前記セルロースナノファイバー層は、前記液不透過性樹脂フィルムの外面上に形成されている、第１の態様の吸収性物品。
【００１０】
（作用効果）
厚み方向の透湿性を有する液不透過性樹脂フィルムは吸湿性を有しない分、外装不織布が湿った感触となりやすい。よって、セルロースナノファイバー層は、外装不織布の内面上に形成することもできるが、それよりも液不透過性樹脂フィルムの外面上に形成すると、外装不織布が湿った感触となりにくい。また、セルロースナノファイバー層を透湿性樹脂フィルム上に形成すると、セルロースナノファイバー層が膜状になるため、液不透過性樹脂フィルムの遮水性及び強度が向上し、伸度が低下するという利点もある。
【００１１】
＜第３の態様＞
前記液不透過性樹脂フィルムは、１０〜２５ｇ／ｍ2の透湿性樹脂フィルムである、
第２の態様の吸収性物品。
【００１２】
（作用効果）
セルロースナノファイバー層を透湿性樹脂フィルム上に形成すると、遮水性及び強度は向上するものの硬くなる。よって、基材、つまり透湿性樹脂フィルムの目付けを低下させて、柔軟性の低下を補うことが望ましい。通常は、透湿性樹脂フィルムの目付けをここまで低下させるとピンホールが発生するおそれが高くなり、遮水性が低下するおそれがあるが、セルロースナノファイバー層を透湿性樹脂フィルム上に形成するとこのような遮水性の低下を防止できる。
【００１３】
＜第４の態様＞
展開状態で前後方向に前領域、中間領域及び後領域に三等分したとき、前記中間領域にのみ前記セルロースナノファイバー層が形成されている、
第１〜３の態様のいずれか１つの吸収性物品。
【００１４】
（作用効果）
セルロースナノファイバー層は硬質であるため、過度に広範囲に設けると、製品の柔軟性を損なうおそれがある。そこで、本態様のように、製品外面や下着が湿った感触となりやすい領域、つまり吸収性物品を展開状態で前後方向に前領域、中間領域及び後領域に三等分したときの中間領域にのみセルロースナノファイバー層を設け、他の領域は柔軟性の低下を抑制することが好ましい。
【００１５】
＜第５の態様＞
前記セルロースナノファイバー層は、間隔を空けた多数個所に設けられている、
第１〜４の態様のいずれか１つの吸収性物品。
【００１６】
（作用効果）
セルロースナノファイバー層は硬質であるため、過度に広範囲に設けると、製品の柔軟性を損なうおそれがある。そこで、本態様のように、間隔を空けた多数個所にセルロースナノファイバー層を多数設け、柔軟性の低下を抑制することが好ましい。
【００１７】
＜第６の態様＞
前記セルロースナノファイバー層は、０．１〜５.０ｇ／ｍ2のセルロースナノファイバーからなるものである、
第１〜５の態様のいずれか１つの吸収性物品。
【００１８】
（作用効果）
吸湿性を向上させるためには、セルロースナノファイバー量が多いに越したことはないが、多すぎると製品が不必要に硬くなる。セルロースナノファイバー層におけるセルロースナノファイバーの含有量は上記範囲内とすることが好ましい。
【００１９】
＜第７の態様＞
前記外装不織布は撥水性不織布である、
第１〜６の態様のいずれか１つの吸収性物品。
【００２０】
（作用効果）
外装不織布が撥水性不織布であると、セルロースナノファイバー層による吸湿性がより高くなるため好ましい。
【発明の効果】
【００２１】
本発明によれば、蒸れ防止性の低下を抑制しつつ、製品外面や下着が湿った感触となりにくい吸収性物品となる、等の利点がもたらされる。
【図面の簡単な説明】
【００２２】
【図１】テープタイプ使い捨ておむつの内面を示す、おむつを展開した状態における平面図である。
【図２】テープタイプ使い捨ておむつの外面を示す、おむつを展開した状態における平面図である。
【図３】図１の６−６線断面図である。
【図４】図１の７−７線断面図である。
【図５】図１の８−８線断面図である。
【図６】図１の９−９線断面図である。
【図７】図１の５−５線断面図である。
【図８】要部を示す断面図である。
【図９】要部を示す断面図である。
【図１０】要部を示す断面図である。
【図１１】テープタイプ使い捨ておむつの外面を示す、おむつを展開した状態における平面図である。
【図１２】セルロースナノファイバー層の配列を示す平面図である。
【発明を実施するための形態】
【００２３】
図１〜図７はテープタイプ使い捨ておむつの一例を示しており、図中の符号Ｘは連結テープを除いたおむつの全幅を示しており、符号Ｌはおむつの全長を示しており、断面図における点模様部分はその表側及び裏側に位置する各構成部材を接合する接合手段としての接着剤を示しており、ホットメルト接着剤のベタ、ビード、カーテン、サミット若しくはスパイラル塗布、又はパターンコート（凸版方式でのホットメルト接着剤の転写）などにより、あるいは弾性部材の固定部分はこれに代えて又はこれとともにコームガンやシュアラップ塗布などの弾性部材の外周面への塗布により形成されるものである。ホットメルト接着剤としては、例えばＥＶＡ系、粘着ゴム系（エラストマー系）、オレフィン系、ポリエステル・ポリアミド系などの種類のものが存在するが、特に限定無く使用できる。各構成部材を接合する接合手段としてはヒートシールや超音波シール等の素材溶着による手段を用いることもできる。
【００２４】
このテープタイプ使い捨ておむつは、吸収体５６と、吸収体５６の表側を覆う液透過性のトップシート３０と、吸収体５６の裏側を覆う液不透過性樹脂フィルム１１と、液不透過性樹脂フィルムの裏側を覆い、製品外面を構成する外装不織布１２とを有するものである。符号Ｆは前後方向中央より前側に位置する腹側部分を示し、符号Ｂは前後方向中央より後側に位置する背側部部分を示している。
【００２５】
以下、各部の素材及び特徴部分について順に説明する。
（吸収体）
吸収体５６は、排泄液を吸収し、保持する部分であり、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、２．５４ｃｍ当たり５〜７５個、好ましくは１０〜５０個、さらに好ましくは１５〜５０個程度とすることができる。また、均一に捲縮した捲縮繊維を用いることができる。
【００２６】
（高吸収性ポリマー粒子）
吸収体５６には、その一部又は全部に高吸収性ポリマー粒子を含有させることができる。高吸収性ポリマー粒子とは、「粒子」以外に「粉体」も含む。高吸収性ポリマー粒子５４としては、この種の吸収性物品に使用されるものをそのまま使用できる。高吸収性ポリマー粒子の粒径は特に限定されないが、例えば５００μｍの標準ふるい（ＪＩＳ Ｚ８８０１−１：２００６）を用いたふるい分け（５分間の振とう）、及びこのふるい分けでふるい下に落下する粒子について１８０μｍの標準ふるい（ＪＩＳ Ｚ８８０１−１：２００６）を用いたふるい分け（５分間の振とう）を行ったときに、５００μｍの標準ふるい上に残る粒子の割合が３０重量％以下で、１８０μｍの標準ふるい上に残る粒子の割合が６０重量％以上のものが望ましい。
【００２７】
高吸収性ポリマー粒子の材料としては、特に限定無く用いることができるが、吸水量が３０ｇ／ｇ以上のものが好適である。高吸収性ポリマー粒子としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子の形状としては、通常用いられる粉粒体状のものが好適であるが、他の形状のものも用いることができる。
【００２８】
高吸収性ポリマー粒子としては、吸水速度が７０秒以下、特に４０秒以下のものが好適に用いられる。吸水速度が遅すぎると、吸収体５６内に供給された液が吸収体５６外に戻り出てしまう所謂逆戻りを発生し易くなる。
【００２９】
また、高吸収性ポリマー粒子としては、ゲル強度が１０００Ｐａ以上のものが好適に用いられる。これにより、嵩高な吸収体５６とした場合であっても、液吸収後のべとつき感を効果的に抑制できる。
【００３０】
高吸収性ポリマー粒子の目付け量は、当該吸収体５６の用途で要求される吸収量に応じて適宜定めることができる。したがって一概には言えないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和するばかりでなく、高吸収性ポリマー粒子の過剰によりジャリジャリした違和感を与えるようになる。
【００３１】
（包装シート）
高吸収性ポリマー粒子の抜け出しを防止するため、あるいは吸収体５６の形状維持性を高めるために、吸収体５６は包装シート５８で包んでなる吸収要素５０として内蔵させることができる。包装シート５８としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＭＳ（スパンボンド／メルトブローン／メルトブローン／スパンボンド）不織布が特に好適であり、その材質はポリプロピレン、ポリエチレン／ポリプロピレンなどを使用できる。繊維目付けは、５〜４０ｇ／ｍ2、特に１０〜３０ｇ／ｍ2のものが望ましい。
【００３２】
この包装シート５８は、図３に示すように、一枚で吸収体５６の全体を包む形態とするほか、上下２枚等の複数枚のシートで吸収体５６の全体を包むようにしてもよい包装シート５８は省略することもできる。
【００３３】
（トップシート）
トップシート３０は液透過性を有するものであり、例えば、有孔又は無孔の不織布や、多孔性プラスチックシートなどを用いることができる。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンレース法が、嵩高性、ソフト性を求めるのであれば、サーマルボンド法が、好ましい加工方法となる。
【００３４】
トップシート３０は、前後方向では製品前端から後端まで延び、幅方向ＷＤでは吸収体５６よりも側方に延びているが、例えば後述する起き上がりギャザー６０の起点が吸収体５６の側縁よりも幅方向中央側に位置する場合等、必要に応じて、トップシート３０の幅を吸収体５６の全幅より短くする等、適宜の変形が可能である。
【００３５】
（中間シート）
トップシート３０を透過した液を速やかに吸収体へ移行させるために、トップシート３０より液の透過速度が速い、中間シート（「セカンドシート」とも呼ばれている）４０を設けることができる。この中間シート４０は、液を速やかに吸収体へ移行させて吸収体による吸収性能を高め、吸収した液の吸収体からの「逆戻り」現象を防止するためのものである。中間シート４０は省略することもできる。
【００３６】
中間シート４０としては、トップシート３０と同様の素材や、スパンレース不織布、スパンボンド不織布、ＳＭＳ不織布、パルプ不織布、パルプとレーヨンとの混合シート、ポイントボンド不織布又はクレープ紙を例示できる。特にエアスルー不織布が嵩高であるため好ましい。エアスルー不織布には芯鞘構造の複合繊維を用いるのが好ましく、この場合芯に用いる樹脂はポリプロピレン（ＰＰ）でも良いが剛性の高いポリエステル（ＰＥＴ）が好ましい。目付けは１７〜８０ｇ／ｍ2が好ましく、２５〜６０ｇ／ｍ2がより好ましい。不織布の原料繊維の太さは２．０〜１０ｄｔｅｘであるのが好ましい。不織布を嵩高にするために、原料繊維の全部又は一部の混合繊維として、芯が中央にない偏芯の繊維や中空の繊維、偏芯且つ中空の繊維を用いるのも好ましい。
【００３７】
図示例の中間シート４０は、吸収体５６の幅より短く中央に配置されているが、全幅にわたって設けてもよい。また、中間シート４０は、おむつの全長にわたり設けてもよいが、図示例のように排泄位置を含む中間部分にのみ設けてもよい。
【００３８】
（液不透過性樹脂フィルム）
液不透過性樹脂フィルム１１は、透湿性を有する限り特に限定されるものではないが、例えば、ポリエチレンやポリプロピレン等のオレフィン系樹脂中に無機充填剤を混練して、シートを成形した後、一軸又は二軸方向に延伸して得られた微多孔性シートを好適に用いることができる。いうまでもないが、液不透過性樹脂フィルム１１には、不織布を基材として防水性を高めたものは含まない。
【００３９】
液不透過性樹脂フィルム１１は、前後方向ＬＤ及び幅方向ＷＤにおいて吸収体５６と同じか又はより広範囲にわたり延びていることが望ましいが、他の遮水手段が存在する場合等、必要に応じて、前後方向ＬＤ及び幅方向ＷＤにおいて吸収体５６の端部を覆わない形態とすることもできる。液不透過性樹脂フィルム１１の表面には、図１１に示すように、排泄物の液分により呈色又は消色するインジケータ８０を設けることができる。インジケータ８０としては、公知のものを特に限定なく用いることができる。例えば、インジケータ８０は、排泄物中の水分との接触により呈色反応を示すような着色剤及び／又は水分中のｐＨを検知して呈色反応を示すような着色剤、あるいは排泄物の液分との反応により着色が消失する反応、着色剤が尿により溶解（分散）して滲んだり消失したりする反応、その他の視覚的変化を示す薬剤が含有されたインク又は接着剤、あるいは水分又は排泄物中の液分との接触により視覚的変化を示す薬剤（インジケータ反応手段）を含有するシート状部材により構成することができる。排泄物中の水分との接触により呈色反応を示すような着色剤として、水溶性、水分解性染料又はロイコ染料と該ロイコ染料を発色させるフェノール性化合物、酸性物質、電子受容性物質等の顕色剤とからなる着色剤を使用することが可能である。
【００４０】
（外装不織布）
外装不織布１２は液不透過性樹脂フィルム１１の裏側全体を覆い、製品外面を布のような外観とするものである。外装不織布１２としては特に限定されず、素材繊維としては、例えばポリエチレン又はポリプロピレン等のオレフィン系、ポリエステル系、ポリアミド系等の合成繊維の他、レーヨンやキュプラ等の再生繊維、綿等の天然繊維を用いることができ、加工法としてはスパンレース法、スパンボンド法、サーマルボンド法、エアスルー法、ニードルパンチ法等を用いることができる。ただし、肌触り及び強度を両立できる点でスパンボンド不織布やＳＭＳ不織布、ＳＭＭＳ不織布等の長繊維不織布が好適である。不織布は一枚で使用する他、複数枚重ねて使用することもできる。後者の場合、不織布相互をホットメルト接着剤等により接着するのが好ましい。不織布を用いる場合、その繊維目付けは１０〜５０ｇ／ｍ2、特に１５〜３０ｇ／ｍ2のものが望ましい。
【００４１】
（起き上がりギャザー）
トップシート３０上を伝わって横方向に移動する排泄物を阻止し、いわゆる横漏れを防止するために、表面の幅方向ＷＤの両側には、装着者の肌側に立ち上がる起き上がりギャザー６０が設けられていると好ましい。もちろん、起き上がりギャザー６０は省略することもできる。
【００４２】
起き上がりギャザー６０を採用する場合、その構造は特に限定されず、公知のあらゆる構造を採用できる。図示例の起き上がりギャザー６０は、実質的に幅方向ＷＤに連続するギャザーシート６２と、このギャザーシート６２に前後方向ＬＤに沿って伸長状態で固定された細長状のギャザー弾性部材６３とにより構成されている。このギャザーシート６２としては撥水性不織布を用いることができ、またギャザー弾性部材６３としては糸ゴム等を用いることができる。弾性部材は、図１及び図２に示すように各複数本設ける他、各１本設けることができる。
【００４３】
ギャザーシート６２の内面は、トップシート３０の側部上に幅方向ＷＤの接合始端を有し、この接合始端から幅方向外側の部分は各サイドフラップ部ＳＦの内面、つまり図示例では液不透過性樹脂フィルム１１の側部及びその幅方向外側に位置する外装不織布１２の側部にホットメルト接着剤などにより接合されている。
【００４４】
脚周りにおいては、起き上がりギャザー６０の接合始端より幅方向内側は、製品前後方向両端部ではトップシート３０上に固定されているものの、その間の部分は非固定の自由部分であり、この自由部分が弾性部材６３の収縮力により立ち上がり、身体表面に密着するようになる。
【００４５】
（エンドフラップ部、サイドフラップ部）
図示例のテープタイプ使い捨ておむつは、吸収体５６の前側及び後側にそれぞれ延出する、吸収体５６を有しない一対のエンドフラップ部ＥＦと、吸収体５６の両側縁よりも側方にそれぞれ延出する、吸収体５６を有しない一対のサイドフラップ部ＳＦとを有している。
【００４６】
（平面ギャザー）
各サイドフラップ部ＳＦには、糸ゴム等の細長状弾性部材からなるサイド弾性部材６４が前後方向ＬＤに沿って伸長された状態で固定されており、これにより各サイドフラップ部ＳＦの脚周り部分が平面ギャザーとして構成されている。脚周り弾性部材６４は、図示例のように、ギャザーシート６２の接合部分のうち接合始端近傍の幅方向外側において、ギャザーシート６２と液不透過性樹脂フィルム１１との間に設けるほか、サイドフラップ部ＳＦにおける液不透過性樹脂フィルム１１と外装不織布１２との間に設けることもできる。脚周り弾性部材６４は、図示例のように各側で複数本設ける他、各側に１本のみ設けることもできる。
【００４７】
（連結テープ）
背側部分Ｂにおけるサイドフラップ部ＳＦには、腹側部分Ｆの外面に対して着脱可能に連結される連結テープ１３がそれぞれ設けられている。おむつ１０の装着に際しては、連結テープ１３を腰の両側から腹側部分Ｆの外面に回して、連結テープ１３の連結部１３Ａを腹側部分Ｆ外面の適所に連結する。
【００４８】
連結テープ１３の構造は特に限定されないが、図示例では、サイドフラップ部ＳＦに固定されたテープ取付部１３Ｃ、及びこのテープ取付部１３Ｃから突出するテープ本体部１３Ｂをなすシート基材と、このシート基材におけるテープ本体部１３Ｂの幅方向中間部に設けられた、腹側に対する連結部１３Ａとを有し、この連結部１３Ａより先端側が摘み部となっている。
【００４９】
連結部１３Ａとしては、メカニカルファスナー（面ファスナー）のフック材（雄材）を設ける他、粘着剤層を設けてもよい。フック材は、その連結面に多数の係合突起を有するものであり、係合突起の形状としては、（Ａ）レ字状、（Ｂ）Ｊ字状、（Ｃ）マッシュルーム状、（Ｄ）Ｔ字状、（Ｅ）ダブルＪ字状（Ｊ字状のものを背合わせに結合した形状のもの）等が存在するが、いずれの形状であっても良い。
【００５０】
また、テープ取付部１３Ｃからテープ本体部１３Ｂまでを形成するシート基材としては、不織布、プラスチックフィルム、ポリラミ不織布、紙やこれらの複合素材を用いることができるが、繊度１．０〜３．５ｄｔｅｘ、目付け２０〜１００ｇ／ｍ2、厚み１ｍｍ以下のスパンボンド不織布、エアスルー不織布、又はスパンレース不織布が好ましい。
【００５１】
（ターゲットシート）
腹側部分Ｆにおける連結テープ１３の連結箇所には、連結を容易にするためのターゲットを有するターゲットシート２０を設けるのが好ましい。ターゲットシート２０は、連結部１３Ａがフック材の場合、フック材の係合突起が絡まるようなループ糸がプラスチックフィルムや不織布からなるシート基材の表面に多数設けられたものを用いることができ、また粘着材層の場合には粘着性に富むような表面が平滑なプラスチックフィルムからなるシート基材の表面に剥離処理を施したものを用いることができる。また、腹側部分Ｆにおける連結テープ１３の連結箇所が不織布からなる場合、例えば図示形態のように外装不織布１２を有する場合には、ターゲットシート２０を省略し、フック材を外装不織布１２の繊維に絡ませて連結することもできる。この場合、目印としてのターゲットシート２０を外装不織布１２と液不透過性樹脂フィルム１１との間に設けてもよい。
【００５２】
（セルロースナノファイバー層）
特徴的には、図８〜図１０に示すように、液不透過性樹脂フィルム１１と外装不織布１２との間に、セルロースナノファイバー層１５が設けられている。なお、図８〜図１０中の符号Ｈは、液不透過性樹脂フィルム１１と外装不織布１２とを接着するホットメルト接着剤等の接着剤を示しているが、液不透過性樹脂フィルム１１と外装不織布１２とは素材の溶着等により接合してもよいことは前述のとおりである。液不透過性樹脂フィルム１１と外装不織布１２との間にこのようなセルロースナノファイバー層１５を有すると、液不透過性樹脂フィルム１１を透過した湿気がセルロースナノファイバー層１５で遮断されることがないため、装着時の蒸れ防止性は低下しにくい。それでいて、セルロースナノファイバーの高い吸湿性により、製品外面を構成する外装不織布１２や下着よりもセルロースナノファイバー層１５に湿気が保持されるようになるため、製品外面や下着が湿った感触となりにくい。また、セルロースナノファイバー層１５は通気性が無いか又は低く、排泄物の臭気を遮断する作用を有すること、及び臭気成分によってはセルロースナノファイバー層１５に吸着されることによって、排泄物の臭気の放出が緩和されるという効果も発揮される。
【００５３】
この場合、外装不織布１２が撥水性不織布であると、セルロースナノファイバー層１５による吸湿性がより高くなるため好ましい。撥水性不織布は、公知の方法により不織布に撥水剤を添加（内添又は外添のどちらでもよい）することにより製造することができる。撥水剤としては、シリコーン系、パラフィン系、アルキルクロミッククロリド系撥水剤等を用いることができる。
【００５４】
セルロースナノファイバー層１５は、図８（ｂ）に示すように外装不織布１２の内面上に形成したり、図９に示すようにセルロースナノファイバーのフィルム１５Ｆを液不透過性樹脂フィルム１１と外装不織布１２との間に配置したり、図１０に示すようにセルロースナノファイバー層１５を形成した不織布や紙等のシート１６を液不透過性樹脂フィルム１１と外装不織布１２との間に配置したりすることもできるが、図８（ａ）に示すように液不透過性樹脂フィルム１１の外面上に形成するのが好ましい。特に、液不透過性樹脂フィルム１１が吸湿性を有しない分、外装不織布１２が湿った感触となりやすいが、液不透過性樹脂フィルム１１の外面上にセルロースナノファイバー層１５を設けると、外装不織布１２が湿った感触となりにくい。また、セルロースナノファイバー層１５を透湿性樹脂フィルムからなる液不透過性樹脂フィルム１１上に形成すると、セルロースナノファイバー層１５が膜状になるため、液不透過性樹脂フィルム１１の遮水性及び強度が向上し、伸度が低下するという利点もある。特に、透湿性樹脂フィルムからなる液不透過性樹脂フィルム１１には、前後方向ＬＤ及び幅方向ＷＤに規則的に繰り返す文字（サイズ、ブランド名、メーカー名、絵柄の名前等）や、絵柄等の多数の構成単位からなる連続装飾印刷のほか、製品ロゴや、キャラクターの絵、写真等のように製品の前後いずれか一方又は両方にのみ配置される間欠装飾印刷が施されることがあるが、このような装飾印刷を行う場合、液不透過性樹脂フィルム１１の伸度が小さい方が望ましい。
【００５５】
また、セルロースナノファイバー層１５を透湿性樹脂フィルムからなる液不透過性樹脂フィルム１１上に形成すると、遮水性及び強度は向上するものの硬くなる。よって、液不透過性樹脂フィルム１１の基材、つまり透湿性樹脂フィルムの目付けを、例えば１０〜１２ｇ／ｍ2程度まで低下させて、柔軟性の低下を補うことが望ましい。通常は、透湿性樹脂フィルムの目付けをここまで低下させるとピンホールが発生するおそれが高くなり、遮水性が低下するおそれがあるが、セルロースナノファイバー層１５を透湿性樹脂フィルム上に形成するとこのような遮水性の低下を防止できる。
【００５６】
セルロースナノファイバー層１５は、前後方向ＬＤ及び幅方向ＷＤにおいて吸収体５６又は吸収要素５０と同じか又はより広範囲にわたり延びていることが望ましいが、必要に応じて、前後方向ＬＤ及び幅方向ＷＤの少なくとも一方において吸収体５６又は吸収要素５０より狭い範囲にのみ設けられていてもよい。また、セルロースナノファイバー層１５は、前後方向ＬＤ及び幅方向ＷＤにおいて液不透過性樹脂フィルム１１の全体又はそれよりも広範囲にわたり延びていてもよいが、セルロースナノファイバー層１５は硬質であるため、前後方向ＬＤ及び幅方向ＷＤの少なくとも一方において一部の領域のみにセルロースナノファイバー層１５を設けるのも好ましい。例えば図２に示すように、前後方向ＬＤにおける製品外面や下着が湿った感触となりやすい領域、つまり吸収性物品の展開状態で前後方向ＬＤに前領域Ａ１、中間領域Ａ２及び後領域Ａ３に三等分したときの中間領域Ａ２にのみセルロースナノファイバー層１５を設け、他の領域は柔軟性の低下を抑制することが好ましい。また、製品の幅方向ＷＤの両端部は脚周りに接するため、セルロースナノファイバー層１５は、図２に示すように製品の幅方向ＷＤの両端部には設けず、その間の領域にのみ設けることが望ましい。例えば、液不透過性樹脂フィルム１１が製品の幅方向ＷＤの両端部まで延びていない場合には、液不透過性樹脂フィルム１１の幅方向ＷＤの全体にわたりセルロースナノファイバー層１５を設けても同様である。
【００５７】
吸湿性を落とさずに柔軟性を高めるために、セルロースナノファイバー層１５は間隔を空けた多数個所に設けることが好ましい。例えば、セルロースナノファイバー層１５は図１１に示すように、縦縞状に設けることができる。このほか、図示しないが、セルロースナノファイバー層１５は横縞状に設けたり、斜め縞状に設けたり、格子状に設けたりすることもできる。また、図１２に示すように、セルロースナノファイバー層１５は散点状に設けることができる。この場合におけるセルロースナノファイバー層１５の平面形状は、例えば真円形、楕円形のほか、三角形、長方形、ひし形等の多角形、星形、雲形等、任意の形状を採用することができる。セルロースナノファイバー層１５の平面配列は適宜定めることができるが、図１２（ａ）に示すような斜方格子状や、図１２（ｂ）に示すような六角格子状（これらは千鳥状ともいわれる）、図１２（ｃ）に示すような正方格子状、図１２（ｄ）に示すような矩形格子状、図１４（ｅ）に示すような平行体格子（図示のように、多数の平行な斜め方向の列の群が互いに交差するように２群設けられる形態）状等、あるいはこれらが前後方向に対して９０度未満の角度で傾斜したもの等のように規則的に繰り返されるものが好適であるが、不規則な配列であってもよい。
【００５８】
吸湿性を向上させるためには、セルロースナノファイバー量が多いに越したことはないが、多すぎると製品が不必要に硬くなる。よって、セルロースナノファイバー層１５におけるセルロースナノファイバーの含有量は、０．１〜５.０ｇ／ｍ2程度であることが好ましい。
【００５９】
セルロースナノファイバー層１５は、セルロースナノファイバーをセルロースナノファイバー水溶液の状態とし、このセルロースナノファイバー水溶液を液不透過性樹脂フィルム１１等の対象シート上に塗布し、乾燥させることにより対象シート上に付着形成する等、公知の方法により製造することができる。なお、このように液状のセルロースナノファイバーを塗布する製造方法により、紙や不織布のような繊維シートに塗布すると、シート内に一部浸透するものの、セルロースナノファイバーは表面に集中するため、シート上にセルロースナノファイバー層１５を付着形成することができる。
【００６０】
セルロースナノファイバー水溶液は、セルロースナノファイバーが水に分散されてなるものである。セルロースナノファイバー水溶液の濃度（質量／容量）は、０．１〜１０％であることが好ましく、１．０〜５．０％であるとより好ましく、１．５〜３．０％であると特に好ましい。
【００６１】
セルロースナノファイバー水溶液のＢ型粘度（６０ｒｐｍ、２０℃）は、例えば、３００ｃｐｓ以下、好ましくは２００ｃｐｓ以下、より好ましくは５０ｃｐｓ以下である。このようにセルロースナノファイバー水溶液のＢ型粘度を低く抑えることで、シート表面に対してセルロースナノファイバーが均一に付与されるようになり、シートの表面性が均一に向上するようになる。
【００６２】
セルロースナノファイバーの付与は、対象面に対する噴霧のほか、凸版方式等による転写方式を用いることもできる。
【００６３】
セルロースナノファイバーとは、パルプ繊維を解繊して得られる微細なセルロース繊維をいい、一般的に平均繊維幅がナノサイズ（１ｎｍ以上、１０００ｎｍ以下）のセルロース微細繊維を含むセルロース繊維をいうが、平均繊維幅（メジアン径）が１００ｎｍ以下ものもが好ましく、特に１０〜６０ｎｍのものが好ましい。
【００６４】
ここで、セルロースナノファイバーの平均繊維幅の測定方法について説明する。
まず、固形分濃度０．０１〜０．１質量％のセルロースナノファイバーの水分散液１００ｍｌをテフロン（登録商標）製メンブレンフィルターでろ過し、エタノール１００ｍｌで１回、ｔ−ブタノール２０ｍｌで３回溶媒置換する。
次に、凍結乾燥し、オスミウムコーティングして試料とする。この試料について、構成する繊維の幅に応じて５０００倍、１００００倍又は３００００倍のいずれかの倍率（本実施例では、３００００倍の倍率）で電子顕微鏡ＳＥＭ画像による観察を行う。具体的には、観察画像に二本の対角線を引き、対角線の交点を通過する直線を任意に三本引く。さらに、この三本の直線と交錯する合計１００本の繊維の棒を目視で計測する。そして、計測値の中位径（メジアン径）を平均繊維幅とする。
【００６５】
セルロースナノファイバーの製造に使用可能なパルプ繊維としては、広葉樹パルプ（ＬＢＫＰ）、針葉樹パルプ（ＮＢＫＰ）等の化学パルプ、晒サーモメカニカルパルプ（ＢＴＭＰ）、ストーングランドパルプ（ＳＧＰ）、加圧ストーングランドパルプ（ＰＧＷ）、リファイナーグランドパルプ（ＲＧＰ）、ケミグランドパルプ（ＣＧＰ）、サーモグランドパルプ（ＴＧＰ)、グランドパルプ（ＧＰ）、サーモメカニカルパルプ（ＴＭＰ）、ケミサーモメカニカルパルプ（ＣＴＭＰ）、リファイナーメカニカルパルプ（ＲＭＰ）等の機械パルプ、茶古紙、クラフト封筒盲紙、雑誌古紙、新聞古紙、チラシ古紙、オフィス古紙、段ボール古紙、上白古紙、ケント古紙、模造古紙、地券古紙、更紙古紙等から製造される古紙パルプ、古紙パルプを脱墨処理した脱墨パルプ（ＤＩＰ）などが挙げられる。これらは、本発明の効果を損なわない限り、単独で用いてもよく、複数種を組み合わせて用いてもよい。さらに、上記パルプ繊維に対してカルボキシメチル化等の化学的処理を施したものを用いても良い。
【００６６】
セルロースナノファイバーの製造方法としては、高圧ホモジナイザー法、マイクロフリュイダイザー法、グラインダー磨砕法、ビーズミル凍結粉砕法、超音波解繊法等の機械的手法が挙げられるが、これらの方法に限定されるものではない。また、ナノファイバー化は、ＴＥＭＰ酸化処理、リン酸エステル化処理、酸処理等の併用により促進される。
【００６７】
＜効果確認試験＞
下記のサンプル等を作製し、下記の湿り度、通気性、及び引張試験を実施した。
【００６８】
（サンプルおむつ）
前述したテープタイプ使い捨ておむつにおいて、セルロースナノファイバー層１５を形成したサンプルおむつと、セルロースナノファイバー層を形成していないブランクおむつとを用意した。なお、吸収体５６は、パルプ繊維及び高吸収性ポリマー粒子を均一に混合したものであり、パルプ繊維を１８０ｇ／ｍ2、高吸収性ポリマー粒子を２２０ｇ／ｍ2含有するものである。
高吸収性ポリマー粒子としては、吸水量３３ｇ／ｇ、吸水速度３５秒、ゲル強度３８００Ｐａのもので、５００μｍの標準ふるい（ＪＩＳ Ｚ８８０１−１：２００６）を用いたふるい分け（５分間の振とう）、及びこのふるい分けでふるい下に落下する粒子について１８０μｍの標準ふるい（ＪＩＳ Ｚ８８０１−１：２００６）を用いたふるい分け（５分間の振とう）を行ったときに、５００μｍの標準ふるい上に残る粒子の割合が１８重量％で、かつ１８０μｍの標準ふるい上に残る粒子の割合が８０重量％のものを使用した。
また、液不透過性樹脂フィルム１１は、目付け１８ｇ／ｍ2、透湿度：９０００ｇ／ｍ2・２４ｈ（ＪＩＳ  Ｚ  ０２０８の温湿度条件Ｂの方法（温度４０℃  湿度９０％条件下)）の透湿性ポリエチレンフィルムを用いた。
また、外装不織布１２は、ポリエチレン（鞘）とポリエチレンテレフタラート（芯）の芯鞘構造の複合繊維（繊度２．０ｄｔｅｘ）を用いた、目付け２０ｇ／ｍ2のエアスルー不織布を使用した。
【００６９】
（セルロースナノファイバー層）
ＮＢＫＰ１００％、平均繊維幅（メジアン径）が４９ｎｍのセルロースナノファイバーの水溶液（セルロースナノファイバー濃度：２．０％）を、液不透過性樹脂フィルム１１の裏面全体に均一になるように塗布し、乾燥させ、０．４０ｇ／ｍ2のセルロースナノファイバー層１５を有する液不透過性樹脂フィルム１１を作製した。この液不透過性樹脂フィルム１１を用いて上記サンプルおむつを作製した。また、同様にして、ＮＢＫＰ１００％、平均繊維幅（メジアン径）が３００ｎｍのセルロースナノファイバーを用いたサンプルおむつも作製した。なお、ＮＢＫＰをリファイナー処理して粗解繊したものを上記３００ｎｍのセルロースナノファイバーとして、その後高圧ホモジナイザーを用いて４回処理して解繊することにより得られたものを上記４９ｎｍのセルロースナノファイバーとして使用した。
【００７０】
（湿り度）
上記サンプルおむつを展開状態で水平な試験台上に固定した。また、上記サンプルおむつの股間部と試験台との間に１００ｍｍ四方のろ紙を２０枚重ねて挟んだ（ろ紙の中心部と製品前後方向かつ幅方向の中心部が重なるように）。上記サンプル１の股間部に人工尿（尿素：２ｗｔ％、塩化ナトリウム：０．８ｗｔ％、塩化カルシウム二水和物：０．０３ｗｔ％、硫酸マグネシウム七水和物：０．０８ｗｔ％、及びイオン交換水：９７．０９ｗｔ％）７０ｃｃを注入し、人工尿が表面から無くなってから注入部分の表面に底面積１００ｃｍ2、重さ３ｋｇの錘を載せて１５分間保持した。次に、ろ紙を取出してその重量を測定し、人工尿注入前のろ紙の重さを差し引いて得られる、ろ紙の重量変化を求めた。４回測定を実施し、平均値を湿り度とした。同様に、ブランクおむつについても湿り度を測定した。
【００７１】
（通気性）
上記サンプルおむつについて、ＪＩＳ  Ｌ  １０９６に準じてＡ法（フラジール形法）により通気性を測定した。なお、試料の切り出しは行わずに上記サンプルおむつをそのまま使用した。試験に際しては、上記サンプルおむつの股間部に人工尿７０ｃｃを注入し、人工尿が表面から無くなってから注入部分の中心が円筒（直径７０ｍｍ）の中心と重なるように配置し、表面を試験機の円筒（直径７０ｍｍ）の一端に取り付けて行った。３回測定を実施し、平均値を通気性とした。同様に、ブランクおむつについても通気性を測定した。
【００７２】
（引張試験）
サンプルおむつで使用したものと同じ液不透過性樹脂フィルム（透湿性ポリエチレンフィルム）に、ＮＢＫＰ１００％、平均繊維幅（メジアン径）が４９ｎｍのセルロースナノファイバーの濃度２．０％水溶液を塗布して乾燥させ、０．４０ｇ／ｍ2のセルロースナノファイバー層を形成した横５０ｍｍ×縦２５０ｍｍのサンプルシートを製造した。また、セルロースナノファイバー層を形成していない透湿性ポリエチレンフィルムのみのブランクシートを用意した。これらサンプルシート及びブランクシートについて、ＳＨＩＭＡＤＺＵ社製引張試験機ＡＧ−Ｘを用いてチャック間隔５０ｍｍ、引張速度５００ｍｍ／ｍｉｎの条件で引張試験を行い、引張強度及び引張伸度を測定した。
【００７３】
（試験結果）
上記各試験の結果を表１、表２に示した。この結果からも、液不透過性樹脂フィルムと外装不織布との間にセルロースナノファイバー層を形成することにより、通気性を損なうことなく、湿り度を抑制できることが判る。また、透湿性ポリエチレンフィルムからなる液不透過性樹脂フィルム上にセルロースナノファイバー層を形成すると、引張強度及び引張伸度が向上することも判る。
【００７４】
【表１】
2019058549.tif 000003
【００７５】
【表２】
2019058549.tif 000004
【００７６】
＜明細書中の用語の説明＞
明細書中の以下の用語は、明細書中に特に記載が無い限り、以下の意味を有するものである。
・「前後（縦）方向ＬＤ」とは腹側（前側）と背側（後側）を結ぶ方向を意味し、「幅方向ＷＤ」とは前後方向と直交する方向（左右方向）を意味する。
【００７７】
・「展開状態」とは、収縮や弛み無く平坦に展開した状態を意味する。
【００７８】
・「伸長率」は、自然長を１００％としたときの値を意味する。
【００７９】
・「ゲル強度」は次のようにして測定されるものである。人工尿（尿素：２ｗｔ％、塩化ナトリウム：０．８ｗｔ％、塩化カルシウム二水和物：０．０３ｗｔ％、硫酸マグネシウム七水和物：０．０８ｗｔ％、及びイオン交換水：９７．０９ｗｔ％）４９．０ｇに、高吸収性ポリマーを１．０ｇ加え、スターラーで攪拌させる。生成したゲルを４０℃×６０％ＲＨの恒温恒湿槽内に３時間放置したあと常温にもどし、カードメーター（Ｉ．ｔｅｃｈｎｏ  Ｅｎｇｉｎｅｅｒｉｎｇ社製：Ｃｕｒｄｍｅｔｅｒ−ＭＡＸ  ＭＥ−５００）でゲル強度を測定する。
【００８０】
・「目付け」は次のようにして測定されるものである。試料又は試験片を予備乾燥した後、標準状態（試験場所は、温度２３±１℃、相対湿度５０±２％）の試験室又は装置内に放置し、恒量になった状態にする。予備乾燥は、試料又は試験片を温度１００℃の環境で恒量にすることをいう。なお、公定水分率が０．０％の繊維については、予備乾燥を行わなくてもよい。恒量になった状態の試験片から、試料採取用の型板(１００ｍｍ×１００ｍｍ)を使用し、１００ｍｍ×１００ｍｍの寸法の試料を切り取る。試料の重量を測定し、１０倍して１平米あたりの重さを算出し、目付けとする。
【００８１】
・「厚み」は、自動厚み測定器（ＫＥＳ−Ｇ５  ハンディー圧縮試験機）を用い、荷重：０．０９８Ｎ／ｃｍ2、及び加圧面積：２ｃｍ2の条件下で自動測定する。
【００８２】
・「吸水量」は、ＪＩＳ  Ｋ７２２３−１９９６「高吸水性樹脂の吸水量試験方法」によって測定する。
【００８３】
・「吸水速度」は、２ｇの高吸収性ポリマー及び５０ｇの生理食塩水を使用して、ＪＩＳ  Ｋ７２２４‐１９９６「高吸水性樹脂の吸水速度試験法」を行ったときの「終点までの時間」とする。
【００８４】
・試験や測定における環境条件についての記載が無い場合、その試験や測定は、標準状態（試験場所は、温度２３±１℃、相対湿度５０±２％）の試験室又は装置内で行うものとする。
【００８５】
・各部の寸法は、特に記載が無い限り、自然長状態ではなく展開状態における寸法を意味する。
【産業上の利用可能性】
【００８６】
本発明は、上記例のようなテープタイプ使い捨ておむつの他、パンツタイプ使い捨ておむつやパッドタイプ使い捨ておむつ等、使い捨ておむつ全般に適用できるものであり、また、生理用ナプキン等の他の吸収性物品にも適用できることはいうまでもない。
【符号の説明】
【００８７】
１１…液不透過性樹脂フィルム、１２…外装不織布、１３…連結テープ、１３Ａ…連結部、１３Ｂ…テープ本体部、１３Ｃ…テープ取付部、１５…セルロースナノファイバー層、２０…ターゲットシート、３０…トップシート、４０…中間シート、５０…吸収要素、５６…吸収体、５８…包装シート、６０…起き上がりギャザー、６２…ギャザーシート、Ｂ…背側部分、Ｆ…腹側部分、ＷＤ…幅方向、ＬＤ…前後方向。
【図１】
2019058549.tif 000005
【図２】
2019058549.tif 000006
【図３】
2019058549.tif 000007
【図４】
2019058549.tif 000008
【図５】
2019058549.tif 000009
【図６】
2019058549.tif 000010
【図７】
2019058549.tif 000011
【図８】
2019058549.tif 000012
【図９】
2019058549.tif 000013
【図１０】
2019058549.tif 000014
【図１１】
2019058549.tif 000015
【図１２】
2019058549.tif 000016
【手続補正書】
【提出日】平成30年10月22日(2018.10.22)
【手続補正１】
【補正対象書類名】明細書
【補正対象項目名】００８０
【補正方法】変更
【補正の内容】
【００８０】
・「目付け」は次のようにして測定されるものである。試料又は試験片を予備乾燥した後、標準状態（試験場所は、温度２３±１℃、相対湿度５０±２％）の試験室又は装置内に放置し、恒量になった状態にする。予備乾燥は、試料又は試験片を温度１００℃の環境で恒量にすることをいう。なお、公定水分率が０．０％の繊維については、予備乾燥を行わなくてもよい。恒量になった状態の試験片から、試料採取用の型板(１００ｍｍ×１００ｍｍ)を使用し、１００ｍｍ×１００ｍｍの寸法の試料を切り取る。試料の重量を測定し、１００倍して１平米あたりの重さを算出し、目付けとする。
【手続補正書】
【提出日】平成30年11月30日(2018.11.30)
【手続補正１】
【補正対象書類名】明細書
【補正対象項目名】００５５
【補正方法】変更
【補正の内容】
【００５５】
また、セルロースナノファイバー層１５を透湿性樹脂フィルムからなる液不透過性樹脂フィルム１１上に形成すると、遮水性及び強度は向上するものの硬くなる。よって、液不透過性樹脂フィルム１１の基材、つまり透湿性樹脂フィルムの目付けを、例えば１０〜２５ｇ／ｍ2程度まで低下させて、柔軟性の低下を補うことが望ましい。通常は、透湿性樹脂フィルムの目付けをここまで低下させるとピンホールが発生するおそれが高くなり、遮水性が低下するおそれがあるが、セルロースナノファイバー層１５を透湿性樹脂フィルム上に形成するとこのような遮水性の低下を防止できる。
【手続補正書】
【提出日】平成31年2月6日(2019.2.6)
【手続補正１】
【補正対象書類名】明細書
【補正対象項目名】００５５
【補正方法】変更
【補正の内容】
【００５５】
また、セルロースナノファイバー層１５を透湿性樹脂フィルムからなる液不透過性樹脂フィルム１１上に形成すると、遮水性及び強度は向上するものの硬くなる。よって、液不透過性樹脂フィルム１１の基材、つまり透湿性樹脂フィルムの目付けを、例えば１０〜１２ｇ／ｍ2程度まで低下させて、柔軟性の低下を補うことが望ましい。通常は、透湿性樹脂フィルムの目付けをここまで低下させるとピンホールが発生するおそれが高くなり、遮水性が低下するおそれがあるが、セルロースナノファイバー層１５を透湿性樹脂フィルム上に形成するとこのような遮水性の低下を防止できる。
【手続補正２】
【補正対象書類名】特許請求の範囲
【補正対象項目名】全文
【補正方法】変更
【補正の内容】
【特許請求の範囲】
【請求項１】
吸収体と、吸収体の裏側を覆う液不透過性樹脂フィルムと、前記液不透過性樹脂フィルムの裏側を覆う外装不織布とを有し、
前記液不透過性樹脂フィルムは厚み方向の透湿性を有するものである、
吸収性物品において、
前記液不透過性樹脂フィルムと前記外装不織布との間に、セルロースナノファイバー層が設けられている、
ことを特徴とする吸収性物品。
【請求項２】
前記セルロースナノファイバー層は、前記液不透過性樹脂フィルムの外面上に形成されている、請求項１記載の吸収性物品。
【請求項３】
展開状態で前後方向に前領域、中間領域及び後領域に三等分したとき、前記中間領域にのみ前記セルロースナノファイバー層が形成されている、
請求項１又は２記載の吸収性物品。
【請求項４】
前記セルロースナノファイバー層は、間隔を空けた多数個所に設けられている、
請求項１〜３のいずれか１項に記載の吸収性物品。
【請求項５】
前記セルロースナノファイバー層は、０．１〜５.０ｇ／ｍ2のセルロースナノファイバーからなるものである、
請求項１〜４のいずれか１項に記載の吸収性物品。
【請求項６】
前記外装不織布は撥水性不織布である、
請求項１〜５のいずれか１項に記載の吸収性物品。